КЛЕЙКАЯ ЛЕНТА И СПОСОБ ЕЕ ИЗГОТОВЛЕНИЯ

1. Клейкая лента, содержащая:
клейкую полимерную смолу; и
хлопьевидный проводящий наполнитель, распределенный в клейкой полимерной смоле,
при этом хлопьевидный проводящий наполнитель электрически и непрерывно размещен в клейкой полимерной смоле в горизонтальных направлениях (х и y направления) и в направлении толщины (z направление).
2. Клейкая лента по п.1, которая имеет толщину 10~200 мкм.
2
3. Клейкая лента по п.1, которая имеет поверхностное сопротивление 0,1 Ω/м или более.
4. Клейкая лента по п.1, которая имеет вертикальное сопротивление 0,001 Ω или более.
5. Клейкая лента по п.1, в которой хлопьевидный проводящий наполнитель имеет толщину в диапазоне от 100 нм до 25 мкм.
6. Клейкая лента по п.1, которая содержит хлопьевидный проводящий наполнитель в количестве 20-60 мас.%, исходя из общей массы клейкой ленты.
7. Клейкая лента по п.1, в которой хлопьевидный проводящий наполнитель выбран из группы, состоящей из: пластинчатых металлов, включая благородные металлы и неблагородные металлы; пластинчатых благородных или неблагородных металлов, покрытых благородным металлом; пластинчатых благородных или неблагородных металлов, покрытых неметаллом; пластинчатых неметаллов, покрытых благородным или неблагородным металлом; пластинчатых проводящих неметаллов; и их смесей.
8. Клейкая лента по п.7, в которой благородные металлы включают золото, серебро и платину; неблагородные металлы включают никель, медь, олово и алюминий; пластинчатые благородные металлы или неметаллы, покрытые благородным металлом, включают покрытые серебром медь, никель, алюминий, олово и золото; пластинчатые благородные металлы или неблагородные металлы, покрытые неблагородным металлом, включают покрытые никелем медь и серебро; пластинчатые неметаллы, покрытые благородным металлом или неблагородным металлом включают покрытые серебром или никелем графит, стекло, керамики, пластики, эластомеры и слюду; и пластинчатые проводящие неметаллы включают углеродную сажу и углеродное волокно.
9. Клейкая лента по п.1 которая содержит клейкую полимерную смолу в количестве 40-80 мас.%, исходя из общей массы клейкой ленты.
10. Клейкая лента по п.1, в которой клейкая полимерная смола включает акриловую полимерную смолу.
1-14
11. Клейкая лента по п.10, в которой акриловая полимерная смола является сополимером алкилакрилатэфирного мономера, содержащего C алкильную группу, с полярным сополимеризующимся мономером.
12. Клейкая лента по п.11, в которой соотношение алкилакрилатэфирного мономера и полярного сополимеризующегося мономера составляет 99-50:1-50.
13. Способ изготовления клейкой ленты, включающий стадии, на которых:
(i) смешивают мономер с формированием клейкой полимерной смолы с хлопьевидным проводящим наполнителем;
(ii) формируют смесь в лист;
(iii) размещают фотошаблон на одну сторону или обе стороны листа; и
(iv) облучают обе стороны листа светом для фотополимеризации мономера таким образом, чтобы сформировать клейкую полимерную смолу,
при этом фотошаблон имеет рисунок экранирования света, сформированный на нем, а свет излучают на всю или на часть поверхности листа в зависимости от рисунка экранирования света.
14. Способ по п.13, в котором на стадии фотополимеризации, хлопьевидный проводящий наполнитель размещают в горизонтальных направлениях (х и y направления) и в направлении толщины (z направление) в зависимости от конфигурации рисунка экранирования света.
15. Способ по п.13, в котором фотошаблон состоит из пропускающей свет съемной пленки, имеющей рисунок экранирования света, сформированный на ней.
16. Способ по п.13, в котором рисунок экранирования света, сформированный на фотошаблоне, представляет собой сетчатую структуру или решетчатую структуру.
17. Способ по п.15, в котором пропускающая свет съемная пленка представляет собой полиэтиленовую пленку, полипропиленовую пленку или полиэтилентерефталатную (PET) пленку.
18. Способ по п.13, в котором стадия смешивания мономера для клейкой полимерной смолы с хлопьевидным проводящим наполнителем включает подстадии, на которых:
частично полимеризуют мономер для клейкой полимерной смолы с образованием полимерного сиропа; и
добавляют хлопьевидный проводящий наполнитель к полимерному сиропу и перемешивают смесь.
19. Способ по п.18, в котором полимерный сироп имеет вязкость 500-20000 сП.
20. Способ по п.13, в котором концентрация кислорода при облучении светом составляет менее, чем 1000 ppm.